(57)【要約】  本出願は、ステント本体を含み、前述ステント本体の表面に医薬品放出機構が設けられ、前述医薬品放出機構における医薬品が外膜線維芽細胞の増殖を抑制するものである、介入医療機器およびその製造方法を開示する。前述介入医療機器を使用する場合、人体に導入した後、それに担持された外膜線維芽細胞の増殖を抑制する医薬品がステント本体に接する血管壁細胞に徐放されることで、外膜線維芽細胞の増殖を抑制することができ、血管の代償性拡張を促進し、ステント内再狭窄の発生率を低下させることができる。
2014531933.tif 000002
【特許請求の範囲】
【請求項１】
ステント本体を含み、前記ステント本体の表面に医薬品放出機構が設けられ、前記医薬品放出機構における医薬品が外膜線維芽細胞の増殖を抑制するものである、ことを特徴とする介入医療機器。
【請求項２】
前記医薬品放出機構は、ポリマーと外膜線維芽細胞の増殖を抑制する医薬品からなる緻密混合層である、ことを特徴とする請求項1に記載の介入医療機器。
【請求項３】
前記ポリマーは、ポリ乳酸、ポリエチレングリコール、スチレン-ブテン共重合体、ポリカプロラクトン、ポリブチルメタクリレート、ポリエチルメタクリレート、ポリエチレン酢酸エチル、ポリウレタン、ポリビニルピロリドン、ポリホスホリルコリン、シルクタンパク、ゼラチン、キチン及び/又はヒアルロン酸を含む、ことを特徴とする請求項2に記載の介入医療機器。
【請求項４】
前記医薬品放出機構は、前記ステント本体の表面に設けられた細孔構造または前記ステント本体の表面に形成された細孔塗布層構造で、且つ前記細孔構造または細孔塗布層構造に医薬品を担持する、ことを特徴とする請求項1に記載の介入医療機器。
【請求項５】
前記外膜線維芽細胞の増殖を抑制する医薬品は、タンシノン、アジアチコシド、マデカッソシド、リグストラジン、ヘモフスチン、ロスバスタチン、アンジオテンシンのうちの一種以上を含む、ことを特徴とする請求項1に記載の介入医療機器。
【請求項６】
前記ステント本体は、冠状動脈血管ステント、頭蓋内血管ステント、外周血管ステント、術中ステント、心臓弁膜ステント、胆道ステント、食道ステント、腸管ステント、膵管ステント、尿道ステントまたは気管ステントを含む、ことを特徴とする請求項1に記載の介入医療機器。
【請求項７】
ステント本体の表面に細孔構造を作ること、
外膜線維芽細胞の増殖を抑制する医薬品を含有する溶液を調製すること、
調製した前記溶液における医薬品を前記細孔構造に担持させること、
前記ステント本体を乾燥し、介入医療機器を得ること、
を含む、ことを特徴とする介入医療機器の製造方法。
【請求項８】
ステント本体の表面に細孔構造を作るというのは、具体的に、
陽極酸化、マイクロアーク酸化及び/又は化学腐食の方法でステント本体の表面に細孔を形成することである、
ことを特徴とする請求項7に記載の方法。
【請求項９】
ステント本体の表面に細孔構造を作るというのは、具体的に、
前記ステント本体の表面に細孔を有する塗布層を製造することである、
ことを特徴とする請求項7に記載の方法。
【請求項１０】
調製した前記溶液における医薬品を前記細孔構造に担持させるというのは、具体的に、
超音波スプレー、エアスプレー及び/又は浸漬塗布の方法で前記溶液における医薬品を前記細孔構造に担持させることである、
ことを特徴とする請求項7に記載の方法。
【請求項１１】
外膜線維芽細胞の増殖を抑制する医薬品とポリマーの混合溶液を調製すること、
前記混合溶液をステント本体の表面に塗布すること、
前記ステント本体を乾燥し、介入医療機器を得ること、
を含む、ことを特徴とする介入医療機器の製造方法。
【請求項１２】
前記塗布は、超音波スプレー、エアスプレー及び/又は浸漬塗布を含む、ことを特徴とする請求項11に記載の方法。
【発明の詳細な説明】
【技術分野】
【０００１】
本出願は、医療機器の技術分野、特に医薬品を含む介入医療機器およびその製造方法に関する。
【背景技術】
【０００２】
近年、介入治療後のステント内再狭窄の発生を防ぐため、人体に導入するステントに医薬品の塗布層がコーティングされている。現在使用されている医薬品ステントに担持される医薬品は、主に、例えば、ラパマイシン、パクリタキセルおよびその誘導体などの血管内膜や中膜の増殖を抑制する医薬品で、前記医薬品を担持したステントを人体に導入すると、ステントは血管壁に血管内膜や中膜の増殖を抑制する医薬品を放出しつづけることで、ステント内再狭窄の発生率を低下させる。
【０００３】
研究によると、血管内再狭窄の発生機構は、血管損傷後の内膜や中膜の増殖だけでなく、血管再構築にも関連し、且つ血管再構築は、ステント内再狭窄の発生の要因で、再狭窄の原因の約七割を占め、血管内膜や中膜の増殖は再狭窄の原因の三割しか占めていない。
【０００４】
そのため、従来の内膜や中膜の増殖を抑制する医薬品は、最大限にステント内再狭窄の発生率を低下させることができない。さらに、血管内膜や中膜の増殖を抑制すると、血管の内皮化が遅くなる問題が生じ、血管が完全に内皮化できない場合、晩期の血栓を引き起こす可能性がある。
【発明の概要】
【発明が解決しようとする課題】
【０００５】
この状況に鑑み、本出願の実施例は、外膜線維芽細胞の増殖を抑制し、血管の代償性拡張を促進することによって、ステント内再狭窄の発生率を低下させる介入医療機器およびその製造方法を提供する。
【０００６】
前記目的を実現するため、本出願の実施例による技術方案は以下のようである。
【課題を解決するための手段】
【０００７】
ステント本体を含み、前記ステント本体の表面に医薬品放出機構が設けられ、前記医薬品放出機構における医薬品が外膜線維芽細胞の増殖を抑制するものである、介入医療機器。
【０００８】
好ましくは、前記医薬品放出機構は、ポリマーと外膜線維芽細胞の増殖を抑制する医薬品からなる緻密混合層である。
【０００９】
好ましくは、前記ポリマーは、ポリ乳酸、ポリエチレングリコール、スチレン-ブテン共重合体、ポリカプロラクトン、ポリブチルメタクリレート、ポリエチルメタクリレート、ポリエチレン酢酸エチル、ポリウレタン、ポリビニルピロリドン、ポリホスホリルコリン、シルクタンパク、ゼラチン、キチン及び/又はヒアルロン酸を含む。
【００１０】
好ましくは、前記医薬品放出機構は、前記ステント本体の表面に設けられた細孔または前記ステント本体の表面に形成された細孔塗布層の構造で、且つ前記細孔構造または細孔塗布層構造に医薬品を担持する。
【００１１】
好ましくは、前記外膜線維芽細胞の増殖を抑制する医薬品は、タンシノン、アジアチコシド、マデカッソシド、リグストラジン、ヘモフスチン、ロスバスタチン、アンジオテンシンのうちの一種以上を含む。
【００１２】
好ましくは、前記ステント本体は、冠状動脈血管ステント、頭蓋内血管ステント、外周血管ステント、術中ステント、心臓弁膜ステント、胆道ステント、食道ステント、腸管ステント、膵管ステント、尿道ステントまたは気管ステントを含む。
【００１３】
ステント本体の表面に細孔構造を作ること、
外膜線維芽細胞の増殖を抑制する医薬品を含有する溶液を調製すること、
調製した前記溶液における医薬品を前記細孔構造に担持させること、
前記ステント本体を乾燥し、介入医療機器を得ること、
を含む、介入医療機器の製造方法。
【００１４】
好ましくは、ステント本体の表面に細孔構造を作るというのは、具体的に、
陽極酸化、マイクロアーク酸化及び/又は化学腐食の方法でステント本体の表面に細孔を形成することである。
【００１５】
好ましくは、ステント本体の表面に細孔構造を作るというのは、具体的に、
前記ステント本体の表面に細孔を有する塗布層を製造することである。
【００１６】
好ましくは、調製した前記溶液における医薬品を前記細孔構造に担持させるというのは、具体的に、
超音波スプレー、エアスプレー及び/又は浸漬塗布の方法で前記溶液における医薬品を前記細孔または細孔を有する塗布層に担持させることである。
【００１７】
外膜線維芽細胞の増殖を抑制する医薬品とポリマーの混合溶液を調製すること、
前記混合溶液をステント本体の表面に塗布すること、
前記ステント本体を乾燥し、介入医療機器を得ること、
を含む、介入医療機器の製造方法。
【００１８】
好ましくは、前記塗布は、超音波スプレー、エアスプレー及び/又は浸漬塗布を含む。
【００１９】
以上の技術方案によれば、前記介入医療機器を使用する場合、人体に導入した後、それに担持された外膜線維芽細胞の増殖を抑制する医薬品がステント本体に接する血管壁細胞に徐放されることで、外膜線維芽細胞の増殖を抑制することができ、外膜線維芽細胞の増殖を阻害して血管再構築に働き、損傷血管の代償性拡張に有利であるため、ステント内再狭窄の発生率を低下させることができる。
【００２０】
また、従来のラパマイシン、パクリタキセルおよびその誘導体を使用する医薬品ステントと比較すると、本出願の実施例による前記介入医療機器は、内皮細胞に対する阻害率も低く、且つ内皮細胞の成長も促進し、内皮化のプロセスを速くする。
【００２１】
以下、本出願の実施例または従来技術における技術方案をより明確に説明できるように、実施例または従来技術の説明上必要な図面を簡単に紹介するが、当然、以下の説明における図面は、本出願に記載のいくつかの実施例で、当業者ならば、創造的労働をしなくても、これらの図面から他の図面を得ることもできる。
【図面の簡単な説明】
【００２２】
【図１】本出願による介入医療機器の一つの具体的な実施形態の構成の概略図である。
【図２】本出願によるアジアチコシド、パクリタキセルおよびラパマイシンのヒト臍帯静脈内皮細胞HUVECに対する阻害率の統計図である。
【図３】本出願による介入医療機器のもう一つの具体的な実施形態の構成の概略図である。
【図４】本出願による介入医療機器のもう一つの具体的な実施形態の構成の概略図である。
【図５】本出願による介入医療機器の製造方法の一つのプロセスフローである。
【図６】本出願による介入医療機器の製造方法のもう一つのプロセスフローである。
【図７】本出願による介入医療機器の製造方法のまたもう一つのプロセスフローである。
【発明を実施するための形態】
【００２３】
以下、当業者によりよく本出願における技術方案を理解できるように、本出願の実施例における図面によって、本出願の実施例における技術方案を明確に、完全に説明するが、当然、説明される実施例は、本出願の実施例の一部で、実施例の全部ではない。当業者は、本出願における実施例に基づき、創造的労働をしなくて得たすべての他の実施例は、いずれも本出願の請求の範囲内にある。
【００２４】
本出願の実施例は、ステント本体を含み、ステント本体の表面に医薬品放出機構が設けられ、且つ医薬品放出機構における医薬品が外膜線維芽細胞の増殖を抑制するものである、介入医療機器を提供する。
【００２５】
一つの実施例：
図1は、本出願による介入医療機器の一つの具体的な実施形態の構成の概略図である。
【００２６】
図1に示すように、1はステント本体で、2は医薬品放出塗布層で、医薬品放出塗布層2がステント本体1の外表面に塗布されている。
【００２７】
ここで、ステント本体1は、冠状動脈血管ステント、頭蓋内血管ステント、外周血管ステント、術中ステント、心臓弁膜ステント、胆道ステント、食道ステント、腸管ステント、膵管ステント、尿道ステントまたは気管ステントでもよい。または、ステント本体1の材料は、優れた生物的適合性と力学特性を有するステンレス、コバルト基合金、ニッケル基合金、チタン合金、分解可能なマグネシウム合金または重合体材料などでもよい。
【００２８】
医薬品放出塗布層2は、ポリマーと外膜線維芽細胞の増殖を抑制する医薬品からなる緻密混合層で、即ち、医薬品放出塗布層2は担体として、外膜線維芽細胞の増殖を抑制する医薬品をステント本体1の表面に担持させることができる。外膜線維芽細胞の増殖を抑制する医薬品は、タンシノン、アジアチコシド、マデカッソシド、リグストラジン、ヘモフスチン、ロスバスタチン、アンジオテンシンのうちの一種以上を含むが、本出願の実施例において、アジアチコシドが好ましい。また、医薬品放出塗布層2におけるポリマーは、生物的適合性と放出制御機能を有するもので、例えばポリ乳酸、ポリエチレングリコール、スチレン-ブテン共重合体、ポリカプロラクトン、ポリブチルメタクリレート、ポリエチルメタクリレート、ポリエチレン酢酸エチル、ポリウレタン、ポリビニルピロリドン、ポリホスホリルコリン、シルクタンパク、ゼラチン、キチン及び/又はヒアルロン酸でもよい。
【００２９】
アジアチコシドは、セリ科植物のツボクサから抽出される全グリコシドで、アジアチコシドは抑制性Smad伝達信号のSmad7の発現を増加することで、TGF-βの病理作用を抑制し、線維芽細胞の増殖を阻害して血管再構築に働き、損傷血管の代償性拡張に有利であるため、再狭窄を抑制することができる。
【００３０】
また、体外細胞試験において、HUVEC（Human Umbilical Vein Endothelial Cells、ヒト臍帯静脈内皮細胞）を使用してアジアチコシド、パクリタキセルおよびラパマイシンのHUVECに対する阻害率をそれぞれテストしたが、図2は、本出願によるアジアチコシド、パクリタキセルおよびラパマイシンのHUVECに対する阻害率の統計図である。図2から、アジアチコシドのHUVECに対する阻害率がパクリタキセルおよびラパマイシンよりも顕著に低く、且つ濃度の範囲が10-12〜10-9Mにあり、アジアチコシドはほとんどHUVECに阻害作用がないことがわかる。
【００３１】
同時に、研究によって、アジアチコシドは、さらに、内皮細胞の成長を促進し、内皮化のプロセスを速くする作用を有することが見出された。具体的な文献は、「アジアチコシドによるPCI術後の再狭窄に対する予防・治療の実験研究」（分類番号R541.4  文章番号：1671-8259（2005）05-0477-03）を参照する。
【００３２】
このように、従来のラパマイシン、パクリタキセルおよびその誘導体を使用する医薬品ステントと比較すると、本出願の実施例による前記介入医療機器は、内皮細胞に対する阻害率も低く、且つ内皮細胞の成長も促進し、内皮化のプロセスを速くすることがわかる。
【００３３】
もう一つの実施例：
図3は、本出願による介入医療機器のもう一つの具体的な実施形態の構成の概略図である。
図3に示すように、1はステント本体で、3はステントの表面に形成された細孔である。
【００３４】
本出願の実施例において、医薬品放出構造は細孔3で、細孔3はステント本体1の表面を酸化・腐食することによって得られる。細孔3内に外膜線維芽細胞の増殖を抑制する医薬品を担持させることができるため、ステント本体1の表面に外膜線維芽細胞の増殖を抑制する医薬品を担持させることができる。
【００３５】
またもう一つの実施例：
図4は、本出願による介入医療機器のもう一つの具体的な実施形態の構成の概略図である。
【００３６】
図3に示す介入医療機器において、細孔3は直接ステント本体1の表面を酸化・腐食することによって得られるが、本出願の実施例において、ステント本体1の表面に細孔を有する塗布層を製造することもでき、図3に示すように、1はステント本体で、4は細孔塗布層である。このように、ステント本体1の表面を酸化・腐食する必要がなく、直接ステント本体1の表面に細孔塗布層4を製造することによって、医薬品を担持する細孔が得られる。
【００３７】
またもう一つの実施例：
図5は、本出願による介入医療機器の製造方法の一つのプロセスフローである。
【００３８】
図5に示すように、本出願の実施例において、ステントは金属ステントを例とし、この介入医療機器の製造方法は以下の工程を含む。
工程S101：ステント本体を洗浄して乾燥する。
介入医療機器を製造する時、ステント本体に残留する汚れが介入医療機器の品質に影響することを防ぐため、まず、ステント本体を洗浄する必要がある。
【００３９】
工程S102：ステント本体の表面に細孔を製造する。
電化学腐食及び/又は化学腐食の方法でステント本体の表面に細孔を形成するが、電化学腐食は、陽極酸化、マイクロアーク酸化などを含む。この工程でステント本体の表面に細孔を形成することができるが、その構造の概略図は図2に示す。
【００４０】
工程S103：外膜線維芽細胞の増殖を抑制する医薬品を含有する溶液を調製する。
本出願の実施例において、外膜線維芽細胞の増殖を抑制する医薬品はアジアチコシドが好ましく、調製時、50mgのアジアチコシドを10mlのエタノール溶液に溶解させ、均一に混合する。
【００４１】
工程S104：調製した溶液における医薬品をステント本体の細孔に担持させる。
溶液における医薬品がステント本体の表面の細孔に担持されるように、工程S102で得られた表面に細孔があるステント本体を工程S103で調製した溶液に浸漬させる。
【００４２】
工程S105：ステント本体を乾燥し、介入医療機器が得られる。
【００４３】
またもう一つの実施例：
図6は、本出願による介入医療機器の製造方法のもう一つのプロセスフローである。
【００４４】
図6に示すように、本出願の実施例において、この介入医療機器の製造方法は以下の工程を含む。
工程S201：ステント本体を洗浄して乾燥する。
工程S202：ステント本体の表面に細孔を有する塗布層を製造する。
具体的な操作の手順は、シルクタンパクの溶液をステント本体の表面に均一に被覆させ、熱または化学試薬で変性させ、さらに純水で浸潤させた後、冷凍および昇温乾燥を行い、ステント本体の表面に細孔構造を有する塗布層を形成する。
【００４５】
工程S203：外膜線維芽細胞の増殖を抑制する医薬品を含有する溶液を調製する。
【００４６】
本出願の実施例において、外膜線維芽細胞の増殖を抑制する医薬品はアジアチコシドが好ましく、調製時、50mgのアジアチコシドを10mlのエタノール溶液に溶解させ、均一に混合する。
【００４７】
工程S204：調製した溶液における医薬品をステント本体の表面の塗布層の細孔に担持させる。
溶液における医薬品がステント本体の表面の塗布層の細孔に担持されるように、工程S202で得られた表面が細孔塗布層を有するステント本体を調製した溶液に浸漬させる。
【００４８】
工程S205：ステント本体を乾燥し、介入医療機器が得られる。
【００４９】
またもう一つの実施例：
図7は、本出願による介入医療機器の製造方法のまたもう一つのプロセスフローである。
図7に示すように、本出願の実施例において、この介入医療機器の製造方法は以下の工程を含む。
【００５０】
工程S301：ステント本体を洗浄して乾燥する。
工程302：外膜線維芽細胞の増殖を抑制する医薬品とポリマーの混合溶液を調製する。
本出願の実施例において、ポリマーとしてはポリ乳酸を選び、線維芽細胞の増殖を抑制する医薬品はアジアチコシドが好ましい。ポリ乳酸とアジアチコシドの比率が1:1〜1:4の溶液を調製した。例えば、10mlのテトラヒドロフランに10mgのアジアチコシドと20mgのポリ乳酸を入れ、十分に溶解させた後均一に混合する。
【００５１】
工程S303：混合溶液をステント本体の表面に塗布する。
本出願の実施例において、超音波スプレー、エアスプレー及び/又は浸漬塗布の方法で工程302で調製した混合溶液をステント本体に塗布することができる。
【００５２】
工程S304：ステント本体を乾燥し、介入医療機器が得られる。
【００５３】
当業者が本出願を理解または実現できるように、上述の本出願の好適な実施形態を例示した。当業者にとって、これらの実施例に対する多くの変更は当然で、本明細書で定義された一般的な原理は、本出願の趣旨または範囲を超えなければ、他の実施例で実現することができる。そのため、本出願は本明細書で示されたこれらの実施例に限定されず、本明細書で開示された原理と新規な特徴と一致する一番広い範囲に当たる。
【図１】
2014531933.tif 000003
【図２】
2014531933.tif 000004
【図３】
2014531933.tif 000005
【図４】
2014531933.tif 000006
【図５】
2014531933.tif 000007
【図６】
2014531933.tif 000008
【図７】
2014531933.tif 000009
【国際調査報告】
2014531933.tif 000010
2014531933.tif 000011
2014531933.tif 000012
2014531933.tif 000013
2014531933.tif 000014
2014531933.tif 000015